СПОСОБ ИЗГОТОВЛЕНИЯ КЕРАМЗИТОВОГО ГРАВИЯ
METHOD OF PRODUCTION OF HAYDITE GRAVEL

Изобретение относится к области производства искусственных пористых заполнителей для бетонов.
Известен способ изготовления керамзитового гравия, включающий приготовление керамической массы, формование гранул, их сушку и обжиг [1].
Задача изобретения - снижение объемного веса керамзитового гравия.
Технический результат достигается тем, что по способу изготовления керамзитового гравия, включающему приготовление керамической массы, формование гранул, их сушку и обжиг, перед сушкой на поверхность гранул наносят слой перлитового песка фракции 0,14-1,25 мм, причем гранулы сушат до влажности 1-6% и обжигают при температуре 1000°С в течение 10-20 мин.
На основе легкоплавких глин, способных вспучиваться в условиях термической обработки, приготавливают керамическую массу, ее увлажняют до 17-21% и при помощи дырчатых вальцов формуют гранулы. На поверхность гранул наносят слой перлитового (не вспученного) песка фракции 0,14-1,25 мм. Гранулы сушат до влажности 1-6% и обжигают, например, во вращающихся печах барабанного типа при температуре 1000°С в течение 10-20 мин. В процессе обжига происходит вспучивание перлитового песка и образование на поверхности гранул стекловидного пористого прочного слоя. При этом объемный вес керамзитового гравия может быть снижен на 3-7% при сохранении его прочностных показателей. Для получения керамзитового гравия с цветным пористым слоем перлитовый песок перед его нанесением может быть предварительно пропитан водным 3-4%-ным раствором азотнокислых солей кобальта, никеля, меди, марганца.
Источники информации
1. Дудеров И.Г. Общая технология силикатов. - М.: Стройиздат, 1987. - С.314-321.